FR 2665164 A1 19920131 FR 9009922 A 19900730 La présente invention concerne de nouvelles compositions polymérisables, à base d'au moins un ester, soluble ou dispersible dans l'eau, d'un acide carboxylique insaturé d'alcoxyalkyle. Ces compositions peuvent être notamment utilisées pour réaliser l'étanchéité des milieux souterrains. La consolidation des sols, l'étanchement des structures souterraines, telles que tunnels de métro, égouts, parkings souterrains, bassins de rétention, piscines, forages pétroliers, puits de mines, barrages, présentent des problèmes. Parmi les nombreuses solutions qui ont été proposées, on peut citer les coulis de ciment, les coulis de silicates et les coulis de résines synthétiques. Les résines synthétiques dérivant des acides aliphatiques insaturés, plus spécifiquement de l'acide acrylique et de l'acide méthacrylique, ont été notamment préconisées. Ainsi le brevet FR-A-1 113 937 décrit l'utilisation d'un dérivé de l'acide acrylique, tel que l'acrylamide, les N-alkyl-acrylamides, l'acrylonitrile, les acrylates d'alkyle et les acrylates métalliques et d'un alkylidène diacrylamide. L'inconvénient majeur de telles compositions réside dans la toxicité de certains de ces composés, plus particulièrement de l'acrylamide qui est le plus fréquemment utilisé. Les impératifs écologiques de non-toxicité des produits susceptibles d'être en contact avec l'eau, ont conduit à la recherche de composés de substitution. C'est ainsi que le brevet GB-A-1 303 456 décrit des compositions comprenant un acrylate ou un méthacrylate d'hydroxyalkyle, pouvant être associé à un diacrylate ou diméthacrylate d'alkylène glycol, un sel soluble d'argent et un persulfate métallique. Ces compositions ne peuvent pas comporter de fortes concentrations de monomères, car l'exothermie provoquée par leur polymérisation conduit à une forte dilatation et à la formation de mousses, ce qui est gênant pour certaines applications, notamment pour 2 - les opérations d'obturation de fissures dans les structures souterraines. La présente invention permet de résoudre ces différents problèmes de non-toxicité et d'efficacité. Plus précisément elle consiste en des compositions aqueuses polymérisables caractérisées en ce qu'elles comportent: au moins un monomère soluble ou dispersible dans l'eau, de formule générale (I): CH 2 = C CO -O -(CH CH 2 O)n R 2 (I) Rl R 3 dans laquelle Rl représente un atome d'hydrogène ou un radical méthyle, R 2 représente un radical méthyle ou éthyle, R 3 représente un atome d'hydrogène ou un radical méthyle, N représente un nombre entier ou fractionnaire de 3 à 6 au moins un initiateur choisi parmi les persulfates de métal alcalin, le persulfate d'ammonium et le peroxyde d'hydrogène, au moins un accélérateur de polymérisation, et de l'eau. Le persulfate d'ammonium et le persulfate de sodium sont les initiateurs le plus souvent utilisés. La quantité d'initiateur est habituellement de 0,1 % à 50 % en poids par rapport au poids de monomère de formule ( 1) et de préférence de 0,5 % à 20 % en poids. L'accélérateur de polymérisation, appelé également activateur, est généralement une amine. Les amines tertiaires sont préférées. On peut aussi utiliser les amines primaires, ou secondaires ou les chlorhydrates d'amines, mais la vitesse de polymérisation obtenue avec ces accélérateurs est moins élevée qu'avec les amines 3 - tertiaires. L'amine accélérateur de polymérisation peut comporter dz formule d'autres fonctions chimiques, telles que par exemple des fonctions nitrile ou hydroxyle. Parmi les amines tertiaires préférées, on peut citer le diéthylaminopropionitrile, la triéthanolamine, le diméthylamino- acétonitrile, la diéthylène-triamine, la N,N-diméthylaniline. Habituellement l'accélérateur représente de 0,1 % à 50 5 poids du poids de monomère de formule (I) et de préférence de 0,5 à 20 %. ans sa en % Le monomère de formule (I) est préférentiellement un méthacrylate, c'est-à-dire que R 1 est un radical méthyle. En effet, bien que les acrylates (Ri=H) soient plus réactifs, on utilise de préférence des méthacrylates pour l'étanchement des structures souterraines pour privilégier au maximum le critère de non-toxicité. Les composés de formule (I) dans laquelle le radical R 3 représente un atome d'hydrogène, c'est-à-dire les acrylates et préférentiellement les méthacrylates de polyéthoxyalkyle, sont généralement préférés. Parmi les composés de formule (I) le méthacrylate de (méthoxy-triéthoxy)2 éthyle (n= 4) est le plus utilisé, seul ou en mélange avec ses homologues inférieur ou supérieurs (n = 3, 5 ou 6). Généralement les compositions aqueuses de l'invention comportent de 10 % à 95 % de monomère de formule (I) et de préférence de 20 % à 90 %. Le monomère de formule (I) permet l'utilisation de compositions très concentrées, car on n'observe pas d'échauffement très important, ni de dilatation excessive qui est gênante par exemple lors de l'obturation de fissures. Les monomères de formule (I) peuvent être préparés par transestérification entre un ester d'alkyle inférieur, le plus souvent de méthyle, de l'acide acrylique ou méthacrylique et un éther-alcool de formule (II): HO -(CH CH 2 O)n R 2 (II) R 3 -4- dans laquelle R 2 représente un radical méthyle ou éthyle, R 3 représente un atome d'hydrogène ou un radical méthyle, N représente un nombre entier ou fractionnaire de 3 à 6, dans les conditions habituelles et en présence des catalyseurs connus de ce type de réaction, comme par exemple les alcoolates de sodium, de potassium ou de lithium; les carbonates de sodium, de potassium ou de lithium; le titanate de butyle; les hydroxydes de sodium, de potassium ou de lithium. Les éthers-alcools de formule (II) sont préparés par réaction de l'oxyde d'éthylène ou de propylène sur le méthanol ou l'éthanol à raison de 3 à 6 molécules d'oxyde d'éthylène ou de propylène pour une molécule de méthanol ou d'éthanol ou sont préparés par réaction de l'oxyde d'éthylène ou de propylène sur des éthers-alcools de formule générale (III): HO -(CH CH 2 O)m R 2 (III) R 3 dans laquelle: m représente un nombre de 1 à 3, R 2 représente un radical méthyle ou éthyle, R 3 représente un atome d'hydrogène ou un radical méthyle, de manière à augmenter le nombre de motifs -CH-CH 2-0 de la valeur m à la valeur N souhaitée R 3 Les compositions de l'invention comprennent souvent un composé appelé réticulant. Il s'agit généralement d'un ester comportant au moins 2 doubles liaisons éthyléniques, afin de pouvoir créer, lors de la polymérisation des monomères de formule (I), des liaisons entre deux chaînes de polymère. Ce réticulant représente habituellement de 0,1 à 10 % en poids par rapport au poids du monomère de formule (I) et de préférence de 0,2 % à 5 % en poids par poids. Parmi les réticulants utilisés couramment, on peut citer par exemple le diméthacrylate de tétraéthylèneglycol et le méthacrylate d'allyle. Les compositions de l'invention sont mises en oeuvre de - manière connue variant selon le type d'utilisation. Elles peuvent comporter les additifs usuels permettant notamment d'ajuster leur densité et leur viscosité aux valeurs souhaitées: charges de gravité de type sulfate de baryum, charges renforçantes ou diluantes diverses de type bentonite, silice, épaississants de type gomme xanthane. En pratique, les compositions de l'invention sont injectées dans les milieux souterrains à étancher. Dans le cas de la consolidation des sols, tels que des alluvions, on peut également mettre en oeuvre des compositions par imprégnation. Pour des questions de stockage on prépare habituellement deux solutions qui ne sont mélangées que lors de leur utilisation, pour former les compositions de l'invention: une première solution contenant le ou les monomères de formule (I), le cas échéant un réticulant tel que défini précédemment et l'accélérateur de polymérisation; une deuxième solution contenant l'eau, l'initiateur et les éventuels autres additifs. Les exemples qui suivent illustrent l'invention. EXEMPLE 1: Préparation du méthacrylate de (méthoxv-triéthoxv)-2 éthyle A) Préparation du (méthoxv-triéthoxv)-2 éthanol Dans un ballon de 6 litres comportant un système d'agitation, un thermomètre, un réfrigérant ascendant et de moyens de chauffage, on charge: éther monométhylique du triéthylèneglycol (M = 163,6) 2454 g ( 15 mol) oxyde d'éthylène (M = 44,05): 662,6 g ( 15,04 mol) KOH: 4,4 g On chauffe sous agitation pendant 1 heure 10 à une température de 150 à 165 'C Le produit obtenu présente un indice d'OH de 271,4. Il correspond à la formule (II) pour laquelle R 2 = CH 3, 6 - R 3 = H et N = 4. B) Préparation du méthacrylate de (méthoxv-triéthoxv)-2 éthyle Dans un ballon multicols muni d'une agitation, d'un thermomètre, d'ouvertures pour l'introduction des divers réactifs et catalyseurs, d'un tube plongeant, d'une colonne à distiller azéotropique, on charge: (méthoxy-triéthoxy)-2 éthanol préparé en A (M = 206,7): 1137,1 g ( 5,5 mol) méthacrylate de méthyle (M = 100,12): 633,3 g ( 6,3 mol) hexane: 400 cm 3 inhibiteur NONOX (N,N'-diphényl paraphénylène diamine): 1,51 g ( 4,2 x 10-3) lithine: 1,8 g ( 7,31 x 10-2 mol) On élimine en 5 h, par distillation azéotropique avec l'hexane, le méthanol qui se forme dans la réaction. La température passe de 105 C au début de la réaction à 120 C en fin de réaction. On obtient 1704,5 g de produit brut. Ce produit est étêté pendant 1 h à 110 *C sous une pression de 6600 Pa, que l'on ramène à 4000 Pa en fin d'opération. On obtient 1485,3 g de méthacrylate de (méthoxy-triéthoxy)-2 éthyle, que l'on neutralise à p H 5 à l'aide d'acide sulfurique, puis que l'on décolore et filtre. Le produit final est un liquide limpide rougeâtre. EXEMPLE 2 Préparation du méthacrylate de (méthoxv-tétraéthoxv)-2 éthyle A) Préparation du (méthoxv-tétraéthoxv)-2 éthanol Dans l'appareillage décrit dans l'exemple 1 A),on charge: éther monométhylique du triéthylèneglycol (M = 163,6): 2454 g ( 15 mol) oxyde d'éthylène (M = 44,05): 1325 g ( 30 mol) KOH: 4,4 g 7 - On chauffe sous agitation pendant 2 heures à une température de 150 à 165 C Le produit obtenu présente un indice d'OH de 223,3. Il correspond à la formule (II) pour laquelle R 2 = CH 3, R 3 = H et N = 5. B) PréDaration du méthacrylate de (méthoxv-tétraéthoxv)-2 éthyle Dans l'appareillage utilisé dans l'exemple 1 B), on charge: (méthoxy-tétraéthoxy)-2 éthanol préparé en A (M = 251,3): 1130,8 g ( 4,5 mol) méthacrylate de méthyle (M = 100,12): 518 g ( 5,2 mol) hexane: 400 cm 3 inhibiteur NONOX: 1,44 g ( 4 x 10-3 mol) lithine: 1, 47 g ( 6,03 x 10-2 mol) On élimine en 5 h, par distillation azéotropique avec l'hexane, le méthanol qui se forme dans la réaction. La température passe de 1030 C au début de la réaction à 120 C en fin de réaction. On obtient 1729 g de produit brut. Ce produit est étêté pendant 1 h à 115 C sous une pression de 6600 Pa, que l'on ramène à 4000 Pa en fin d'opération. On obtient 1422 g de méthacrylate de (méthoxy-tétraéthoxy)-2 éthyle, que l'on neutralise jusqu'à p H 3, à l'aide d'acide phosphorique, puis que l'on décolore et filtre. Le produit final est un liquide limpide brun verdâtre. EXEMPLE 3: Préparation du méthacrylate de (méthoxv-pentaéthoxv)-2 éthvyle A) Préparation du (méthoxv-pentaéthoxv)-2 éthanol Dans l'appareillage décrit dans l'exemple 1 A), on charge: éther monométhylique du triéthylèneglycol (M = 163,6): 2454 g ( 15 mol) oxyde d'éthylène (M = 44,05): 1987 g ( 45 mol) 8 - KOH: 4,4 g On chauffe sous agitation pendant 3 heures 20 à une température de 150 à 165 C Le produit obtenu présente un indice d'OH de 190,8. Il correspond à la formule (II) pour laquelle R 2 = CH 3, R 3 = H et N = 6. B) Préparation du méthacrylate de (méthoxv-pentaéthoxv)-2 éthyle Dans l'appareillage utilisé dans l'exemple 1 B), on charge: (méthoxypentaéthoxy)-2 éthanol préparé en A (M = 294,1): 1029,3 g ( 3,5 mol) méthacrylate de méthyle (M = 100,12): 403 g ( 4,02 mol) hexane: 400 cm 3 inhibiteur NONOX: 1,27 g ( 3,52 x 10-3 mol) lithine: 1,15 g ( 4,69 x 10- 2 mol) On élimine en 7 h, par distillation azéotropique avec l'hexane, le méthanol qui se forme dans la réaction. La température passe de 95 C au début de la réaction à 120 C en fin de réaction. On obtient 1465 g de produit brut. Ce produit est étêté pendant 1 h à 120 'C sous une pression de 10000 Pa, que l'on ramène à 6600 Pa en fin d'opération. On obtient 1465 g de méthacrylate de (méthoxy-pentaéthoxy)-2 éthyle, que l'on neutralise jusqu'à p H 4, à l'aide d'acide sulfurique, puis que l'on décolore et filtre. Le produit final est un liquide limpide brun rougeâtre. EXEMPLE 4 températur On prépare tout d'abord une solution A par mélange à re ambiante de: g de méthacrylate de (méthoxy-triéthoxy)-2 éthyle préparé dans l'exemple 1, 0,5 g de diméthacrylate de tétraéthylèneglycol (réticulant) g - A partir de cette solution, on prépare différentes compositions aqueuses A 1, A 2, A 3, A 4 et A 5 comportant différentes concentrations en monomère. Le tableau I ci-après indique la nature des constituants de ces compositions, leurs quantités respectives en grammes ainsi que: le temps nécessaire à leur polymérisation (temps de prise) la température maximale (T max) atteinte pendant la polymérisation. Compositions Solution Triéthanol Eau Persulfate temps de T max A amine de Na prise A 1 20 1,5 30 1,5 5 min 50 C A 2 25 1,5 25 1, 5 4 min 55 C A 3 30 1,5 20 1,5 3 min 40 S 59 9 C A 4 40 1,5 10 1,5 3 min 55 S 68 C A 5 45 1,5 5 1,5 4 min 15 S 67 C TABLEAU I On obtient avec les différentes compositions A 1, A 2, A 3, A 4 et A 5 des gels exempts de liquide surnageant. Des compositions A'1, A'2, A'3, A'4 et A'5 correspondant aux compositions A 1, A 2, A 3, A 4 et AS, mais dans lesquels le méthacrylate de (méthoxy-triéthoxy)-2 éthyle est remplacé par la même quantité de méthacrylate d'hydroxy-2 éthyle, présentent lors de leur polymérisation des températures maximales de: A'1: 68 C A'2: 83 C A'3: 92 C A'4: > 100 C (réaction violente avec fort crépitement) A'5: > 100 C (réaction violente avec fort crépitement) EXEMPLE 5 On prépare tout d'abord une solution B par mélange à - température ambiante de: g de méthacrylate de (méthoxy-triéthoxy)-2 éthyle préparé dans l'exemple 1, 1 g de méthacrylate d'allyle (réticulant) A partir de cette solution, on prépare différentes compositions aqueuses B 1, B 2, B 3, B 4 et B 5 comportant différentes concentrations en monomère. Le tableau II ci-après indique la nature des constituants de ces compositions, leurs quantités respectives en grammes ainsi que: le temps nécessaire à leur polymérisation (temps de prise) la température maximale (T max) atteinte pendant la polymérisation. Compositions Solution Triéthanol Eau Persulfate temps de T max B amine de Na prise Bl 20 1,5 30 1,5 6 min 7 S 43 C B 2 25 1,5 25 1,5 4 min 50 S 49 C B 3 30 1,5 20 1,5 4 min 30 S 55 C B 4 40 1,5 10 1,5 5 min 14 S 63 C B 5 45 1,5 5 1,5 7 min 17 S 63 C TABLEAU II On obtient avec les différentes compositions B 1, B 2, B 3, B 4 et B 5 des gels exempts de liquide surnageant. Des compositions B'1, B'2, B'3, B'4 et B'5 correspondant aux compositions B 1, B 2, B 3, B 4 et B 5, mais dans lesquels le méthacrylate de (méthoxy-triéthoxy)-2 éthyle est remplacé par la même quantité de méthacrylate d'hydroxy-2 éthyle, présentent lors de leur polymérisation des températures maximales de: B'1: 72 'C B'2: 76 C B'3: 92 C (réaction avec crépitement) 11 - B'4: > 100 C (réaction violente avec fort crépitement, forte expansion et jaunissement) B'5: > 100 C (réaction violente avec crépitement, forte expansion, jaunissement et débordement) EXEMPLE 6 On prépare tout d'abord une solution C par mélange à température ambiante de: g de méthacrylate de (méthoxy-diéthoxy)-2 éthyle 1 g de méthacrylate d'allyle (réticulant) A partir de cette solution, on prépare différentes compositions aqueuses C 1, C 2, C 3, C 4 et C 5 comportant différentes concentrations en monomère. Le tableau III ci-après indique la nature des constituants de ces compositions, leurs quantités respectives en grammes ainsi que: le temps nécessaire à leur polymérisation (temps de prise) la température maximale (T max) atteinte pendant la polymérisation. Compositions Solution Triéthanol Eau Persulfate temps de T max C amine de Na prise C 1 20 1,5 30 1,5 6 min 30 S 50 C C 2 25 1,5 25 1,5 6 min 51 VC C 3 30 1,5 20 1,5 8 min 50 C C 4 40 1,5 10 1,5 6 min 56 C C 5 45 1,5 5 1,5 5 min 72 e C TABLEAU III On obtient avec les différentes compositions C 4 et C 5 des gels exempts de liquide surnageant. Avec les compositions C 1, C 2 et C 3, on obtient des gels comportant du liquide surnageant en quantité décroissante de C 1 à C 3. 12 - REVENDICATIONS 1 Compositions aqueuses polymérisables caractérisées en ce qu'elles comportent: au moins un monomère soluble ou dispersible dans l'eau, de formule générale (I): CH 2 =C CO -0 -(CH CH 2 O)n R 2 (I) à, R 3 dans laquelle Rl représente un atome d'hydrogène ou un radical méthyle, R 2 représente un radical méthyle ou éthyle, N représente un nombre entier de 3 à 6 au moins un initiateur choisi parmi les persulfates de métal alcalin, le persulfate d'ammonium et le peroxyde d'hydrogène, au moins un accélérateur de polymérisation, et de l'eau. 2 Compositions selon la revendication 1, caractérisées en ce que l'initiateur est le persulfate d'ammonium ou le persulfate de sodium. 3 Compositions selon l'une des revendications 1 ou 2, caractérisées en ce que la quantité d'initiateur est de 0,1 % à 50 % en poids par rapport au poids de monomère de formule (I) et de préférence de 0,5 % à 20 % en poids. 4 Compositions selon l'une des revendications 1 à 3, caractérisées en ce que l'accélérateur de polymérisation est une amine, de préférence une amine tertiaire. Compositions selon l'une des revendications 1 à 4, caractérisées en ce que l'accélérateur de polymérisation est une amine 13 - tertiaire choisie parmi le diéthylamino-propionitrile, la triéthanolamine, le diméthylamino-acétonitrile, la diéthylène-triamine, la N,N-diméthylaniline. 6 Compositions selon l'une des revendications 1 à 5, caractérisées en ce que l'accélérateur de polymérisation représente de 0, 1 % à 50 % en poids du poids de monomère de formule (I) et de préférence de 0,5 % à 20 % 7 Compositions selon l'une des revendications 1 à 6, caractérisées en ce que le monomère de formule (I) est un méthacrylate et de préférence le méthacrylate de (méthoxy-triéthoxy)-2 éthyle (n= 4), seul ou en mélange avec ses homologues inférieur ou supérieurs (n = 3, ou 6). 8 Compositions selon l'une des revendications 1 à 7, caractérisées en ce qu'elles comportent de 10 % à 95 % de monomère de formule (I) et de préférence de 20 % à 90 %. 9 Compositions selon l'une des revendications 1 à 8, caractérisées en ce qu'elles comprennent un composé réticulant choisi parmi les esters comportant au moins deux liaisons éthyléniques. Compositions selon la revendication 9, caractérisées en ce que le composé réticulant est le diméthacrylate de tétraéthylèneglycol ou le méthacrylate d'allyle. 11 Compositions selon l'une des revendications 9 ou 10, caractérisées en ce que le composé réticulant représente de 0,1 % à 10 % en poids par rapport au poids du monomère de formule (I), et de préférence de 0,2 % à 5 % en poids par poids. 14 - 12 Utilisation des compositions selon l'une des revendications 1 à Il pour l'étanchement de structures souterraines. 13 Utilisation des compositions selon l'une des revendications 1 à Il pour la consolidation des sols.